FR 2723374 A1 19960209 FR 9409740 A 19940803 A L'invention concerne une composition comportant au moins un caoutchouc, cette composition étant notamment destinée à servir de gomme de liaison pour la fabrication d'une enveloppe de pneumatique neuve, ou de gomme de liaison ou de gomme de réparation pour le rechapage ou la réparation d'une enveloppe de pneumatique usagée. L'invention concerne également un procédé consistant à vulcaniser cette composition, par exemple pour assurer la liaison entre deux pièces de caoutchouc, notamment lors de la fabrication, lors du rechapage ou lors de la réparation d'une enveloppe de pneumatique. Il existe deux principaux procédés connus de rechapage: - le premier procédé dit "rechapage moule" ou encore "rechapage à chaud" consiste à poser une bande de roulement neuve, crue et dépourvue de sculpture sur la carcasse usagée préalablement déchapée et brossée, et à cuire l'ensemble de l'enveloppe ainsi constituée dans un moule, sous pression, à des températures de l'ordre de C; la sculpture de la bande de roulement est imprimée lors de cette opération par l'action du moule chaud sous pression; - le deuxième procédé est fondé sur le concept de la "vulcanisation froide", c'est-à-dire une vulcanisation à une température relativement basse, comprise entre 95 et C, et notamment comprise entre 95 et 115 C. Ce deuxième procédé de vulcanisation froide est décrit par exemple dans les brevets US-A-3 951 720, US-A-2 976 910, US-A-3 136 673, US-A-3 236 709 ou encore dans "Tire Technology International 1993" (The Annual Review of Tire Materials and Tire Manufacturing Technology, UK & International Press, 1993, p.194). Dans ce procédé, une couche crue d'une préparation de caoutchouc est intercalée entre l'enveloppe déchapée et la bande de roulement de remplacement précuite, cette couche étant destinée à assurer, après cuisson à basse température, la liaison des matériaux. De telles préparations de caoutchouc sont ainsi communément appelées dans l'art "gommes de liaison". La carcasse et la bande de roulement de remplacement étant déjà vulcanisées, la température de recuisson lors du rechapage doit être la plus basse possible pour ne pas dégrader les performances du pneumatique, comme cité dans la référence "La chaleur raccourcit la vie du pneumatique " (Bandag, Communication Pneu, 1992, p 32). Dans ce procédé de vulcanisation froide, une bonne adhésion de la gomme de liaison aux mélanges adjacents précuits nécessite un degré de vulcanisation élevé. La cohésion élevée nécessaire à la gomme de liaison est acquise par la réticulation, lors de la cuisson à basse température. Pour ces gommes de liaison, il est donc nécessaire d'utiliser des systèmes de vulcanisation très réactifs à basse température de façon à garantir des vitesses de cuisson rapides et des degrés de réticulation élevés. Ces deux performances du système de vulcanisation sont indispensables pour améliorer la productivité et la qualité de ce type de rechapage. Cependant, il est également indispensable que ces systèmes de vulcanisation n'entraînent pas de vulcanisation précoce dans les conditions normales de conservation des gommes de liaison aux températures habituelles de stockage ou de transport. Or, les systèmes de vulcanisation très réactifs en cuisson sont souvent peu stables à cru. Une solution connue dans la technique pour concilier les exigences de réactivité et de -3- stabilité de ces systèmes de vulcanisation consiste à maintenir séparés pendant le stockage l'agent de vulcanisation d'une part, et les accélérateurs de vulcanisation d'autre part, et de ne les mettre en contact que lors de l'opération de rechapage. Ainsi, par exemple, le brevet US-A-2 976 910 cite l'utilisation conjointe d'une dissolution contenant soit l'agent de réticulation, soit les accélérateurs de vulcanisation et d'un film qui contient les ingrédients manquants du système de vulcanisation. Il est également possible, comme cité dans la référence US-A- 3 136 673, de recourir à l'emploi de deux films qui contiennent l'un l'agent de réticulation, et l'autre les accélérateurs de vulcanisation. D'autre part, de nouvelles contraintes d'ordre toxicologique sont apparues ces dernières années avec des réglementations européennes strictes limitant à des valeurs très basses les taux de certaines nitrosamines dans les aires de stockage et les ateliers de cuisson. En Allemagne par exemple, il existe une "Règle Technique pour Substances Dangereuses", la TRGS n 552, qui est consacrée spécifiquement aux nitrosamines, et fixe des concentrations limites de ces dernières dans l'air. La TRGS n 552 est citée dans plusieurs articles techniques qui font le point sur le pouvoir cancérigène des nitrosamines, et proposent éventuellement des substituts aux produits précurseurs de nirosamines cancérigènes: - "A new safe thiuram, TBzTD" (D.B. Seeberger, 136th Meeting of the Rubber Division, ACS Paper n 70 ( 1989). - "Les nitrosamines: un défi bien réel" (H.W. Engels, Caoutchoucs & Plastiques n 715, pages 52 à 57, 1992). -4- - "Les nitrosamines dans l'industrie du caoutchouc: le point sur la question en République Fédérale d'Allemagne" (P. L pfert, Kautschuk Gummi, Kunststoffe, vol 42, n l, pages 16 à 21, 1989). - "N-nitrosamines volatiles et atmosphères industrielles" (N.Daubourg, A. Coupard et A.Pepe, Caoutchoucs et Plastiques N 717,pages 103 à 113, oct. 1992). Dans l'industrie du pneumatique, les accélérateurs de vulcanisation sont très souvent des précurseurs de nitrosamines; or, il y a principalement douze nitrosamines classées cancérigènes et citées dans la TRGS n 552, comme par exemple la N-nitrosomorpholine, la N,N-diméthylnitrosamine, la N,N-diéthylnitrosamine, et ces nitrosamines sont pour la plupart susceptibles d'être produites par nitrosation des produits de décomposition des accélérateurs de vulcanisation. Dans ce contexte d'hygiène industrielle, il est donc important que les systèmes de vulcanisation des compositions de caoutchouc en général et des gommes de liaison en particulier soient dépourvus de précurseurs de nitrosamines cancérigènes et réglementées. Les compositions de caoutchouc qui sont destinées notamment à être utilisées comme gommes de liaison et qui contiennent des systèmes de vulcanisation complets, c'est-à-dire à la fois les agents de vulcanisation et les accélérateurs de vulcanisation, doivent donc présenter en même temps des cuissons rapides à basse température avec des rendements élevés, une excellente stabilité à cru dans les conditions habituelles de conservation, de stockage et de transport, et être dépourvues de composé ou d'ingrédient précurseur de nitrosamines cancérigènes et réglementées. -- 5 -- Dans la littérature, des systèmes complets de vulcanisation au soufre pour cuisson à basse température sont largement cités. Il est ainsi connu que des associations composées d'ultra- accélérateurs de la famille des thiurames ou des dithiocarbamates, et de dérivés du benzothiazole, confèrent aux mélanges une réactivité élevée à basse température, comme cité dans: - "Room Temperature Curative Systems for Natural Rubber" (S.W. SIN, Proceedings of Technology Seminar, 4-5 dec.1978, pages 178 à 186). - "Vulcanization and Vulcanizing agents" (W. Hofmann, Palmerton Publishing, New York, 1967, page 139). - Encyclopedia of Chemical Technology, 3rd edition (Vol. 20, Edition John Wiley & Sons, Inc. 1982, pages 350 à 352). Par ailleurs, il est également connu que de telles associations peuvent permettre d'atteindre des rendements de vulcanisation élevés comme cité par T.D. Skinner et A.A. Watson (Rubber Age 99 (11), p.76, 1967). Néanmoins, la grande réactivité de ces produits, lors de la cuisson des compositions qui les contiennent, engendre le plus souvent une tendance marquée à la prévulcanisation et au grillage à des températures modérées qui peuvent correspondre aux températures de conservation ou de stockage de ces compositions, comme cité dans "Prevulcanization inhibition of sulfur free thiuram vulcanization" (V. Duchacek, Rubber Chem. Technol., 46, pages 504 à 510, 1973). -6- De plus, beaucoup de thiurames et de dithiocarbamates qui permettent de réaliser les cuissons à basse température sont des précurseurs de nitrosamines cancérigènes selon la législation européenne, comme par exemple le "méthyl zimate" (diméthyldithiocarbamate de zinc) cité dans US-A-3 951 720, ce produit étant un précurseur de la diméthylnitrosamine qui est classée cancérigène dans la réglementation TGRS 552. D'autre part, des systèmes complets de vulcanisation conférant aux compositions crues de caoutchouc une bonne sécurité au grillage et une excellente stabilité à cru sont également connus. Des exemples de tels systèmes sont cités dans: - Encyclopedia of Chemical Technology (3rd edition, vol. 20, Editeur John Wiley & Sons, Inc., 1982 pages 390 à 392). - "OTOS/MBTS Derivative Vulcanization Systems" (K.C. Moore, Elastomerics, 110 (6), 1978 pages 36 à 42). Cependant la réactivité modeste de ces systèmes connus engendre des cuissons lentes à basse température. Ainsi, dans l'état actuel de la technique, il n'existe pas de système complet de vulcanisation non précurseur de nitrosamines, cancérigènes et donc réglementées, capable, dans des préparations de caoutchouc, et notamment dans des compositions de caoutchouc pour gommes de liaison, de conférer à la fois: - une cuisson rapide à basse température, - un rendement de réticulation élevé après cuisson à basse température, -7- une bonne stabilité au stockage à température modérée (20-40 C). Le but de l'invention est de proposer une composition et un procédé qui permettent d'obtenir en même temps la combinaison des avantages précités tout en utilisant des composés non toxiques. En conséquence, la composition conforme à l'invention, dépourvue de précurseur d'au moins une nitrosamine cancérigène et comportant au moins un caoutchouc choisi dans le groupe constitué par le caoutchouc naturel, le polyisoprène, le polybutadiène, les copolymères styrène- butadiène, styrène-isoprène, butadiène-isoprène et les terpolymères styrène-butadiène-isoprène, et susceptible de vulcaniser à une température comprise entre 95 C et 140 C, est caractérisée en ce qu'elle comporte comme système de vulcanisation: a) du soufre; b) au moins un composé accélérateur choisi dans le groupe constitué par le disulfure de benzothiazyle et le mercaptobenzothiazole; c) au moins un composé ultraaccélérateur choisi dans le groupe formé par le disulfure de tétrabenzylthiurame et le dibenzyldithiocarbamate de zinc; d) au moins un activateur aminé de vulcanisation choisi dans le groupe formé par les amines, les guanidines, les condensats d'aldéhydes et d'amines, les sels d'ammonium quaternaire. Le procédé conforme à l'invention consiste à vulcaniser la composition précitée à une température comprise entre 95 C et C, ce procédé étant utilisé par exemple pour lier deux pièces de caoutchouc, notamment lors de la fabrication, lors du rechapage ou lors de la réparation d'enveloppes de pneumatiques. La composition conforme à l'invention peut comporter en outre des charges et additifs habituels, comme par exemple du noir de carbone, de la silice, de l'acide silicique, de l'oxyde de zinc, de l'acide stéarique, des sels de cobalt, des résines, des agents de protection, notamment des anti-oxydants, des huiles d'extension, des agents tackifiants et divers agents de mise en oeuvre. L'invention sera aisément comprise à l'aide des exemples non limitatifs qui suivent. I. FORMULES ET ABREVIATIONS La signification des abréviations utilisées dans la suite de la description est donnée ci-dessous, avec les formules chimiques correspondantes. - 9 - MBT mercaptobenzothiazole q 1: C-3H MBTS disulfure de benzothiazvle ( C-S- S-C; ( ZBEC dibenzvdithiocarbamate de zinc / ' 0 H ! N-C-S-Zn z-H CH2 \ /a ? i TBZTD disulfire de tetrabenzylthiurame -C/2\ *--H2.s i /'2 - 10 - TMTD disulfuire de tetramethylthiurame / C3\ /2 : 4-C -3- X CH3 'S DPG diphenviguanidine NOE C=NH Condensat BA condensat butyraldéhydeaniline 3 n =ca -c: 2-CH 2-CH3 - 2 2 CHA cyclohexylamine - il - II DEFINITIONS ET TESTS Les définitions et les tests utilisés dans les exemples sont indiqués ci-dessous. 1. Rhéométrie On utilise un rhéométre classique à rotor oscillant tel que décrit dans la norme AFNOR-NF-T43-015 (août 1975). Les mesures sont effectuées à 110 C. L'évolution du couple rhéométrique en fonction du temps décrit l'évolution de la rigidification de la composition de caoutchouc, par suite de la réticulation de ce dernier par le soufre sous l'action de la chaleur. Le couple rhéométrique maximal permet de décrire le rendement de cette réaction de réticulation. Par convention, on mesure le couple rhéométrique atteint après 50 minutes de cuisson. Ce couple est soit égal au couple maximal, soit proche du couple maximal, et il permet également de décrire le rendement de la réaction de réticulation. Les caractéristiques cinétiques de la cuisson des compositions sont appréciées conformément à la norme précitée, par les paramètres suivants: - ts(0,2): temps d'induction de la réaction - t99: temps de cuisson pour atteindre un degré d'avancement de la réticulation de 0,99, avec la relation suivante: - 12 - (couple rhéométrique à t99) ____________-_---- --= 0,99 (couple rhéométrique maximal) - CRI: indice de vitesse de réticulation, avec la relation suivante: CRI = 100 / [t99 - ts(0,2)] 2. Plasticité Mooney La mesure de la plasticité Mooney est effectuée dans un consistomètre oscillant, selon le principe décrit dans la norme AFNOR-NF-T 43-005 (novembre 1980) et rappelé ci-après. La composition crue est moulée dans une enceinte cylindrique chauffée à 100 C. Après une minute de préchauffage, le rotor tourne au sein de l'éprouvette à 2 tours/minute et on mesure le couple utile pour entretenir ce mouvement après 4 minutes de rotation. La plasticité Mooney est ainsi notée ML(1+4). Elle est exprimée en "unités Mooney" (U.M): 1 U.M = 0,083 Newton. La plasticité Mooney permet de suivre dans le temps l'évolution de la stabilité d'une composition crue de caoutchouc. Dans ce but, pour une composition donnée, on détermine la plasticité Mooney ML(1+4) sur la composition initiale et sur la composition qui a subi un vieillissement par stockage à 40 C pendant 21 jours. - 13 - Cette évolution est alors donnée par le delta Mooney qui est défini par la relation: delta Mooney = ML(1+4) après stockage - ML(1+4) initial III EXEMPLES Dans les exemples qui suivent, les compositions sont soit conformes à l'invention soit non conformes à l'invention. Dans les compositions de ces exemples les chiffres qui correspondent à des constitutions sont des parties en poids, sauf indication différente. Exemple 1 Le but de cet exemple est de montrer le bon compromis réactivité/stabilité des compositions conformes à l'invention. On prépare un mélange de base ayant la constitution suivante: caoutchouc naturel: 100 noir de carbone: 47 huile: 15 oxyde de zinc: 5 acide stéarique: 1 anti-oxydant (*): 2 (*) N-l,3 diméthyl-N-phényl- paraphénylènediamine - 14 - A ce mélange de base on ajoute du soufre insoluble, des accélérateurs et des activateurs, conformément au tableau 1. Le soufre insoluble utilisé est du soufre CRYSTEX OT20 de Kali-Chemie, Stauffer GmbH, qui contient 20 % en poids d'huile naphténique. On obtient ainsi cinq compositions référencées 1.1 à 1.5. Tableau 1 ComnpositionI 1 1.2 1.3 1.4 1. 5 MBTS 1,1 0,32 1,1 MBT 0.6 0_6 ZDEC 0,5 TMTO 0,22 TBZTD 0,5 ZBEC 1,35 1,44 DPG 0,44 0,11 0,33 Condensat BA 0,3 Soufre insoluble 275 3 3 3 2,75 | La composition 1.1 contient du TMTD, précurseur de diméthylnitrosamine, cancérigène et donc réglementée, elle n'est pas conforme à l'invention. La composition 1.2 contient du ZDEC, précurseur de diéthylnitrosamine, cancérigène et donc réglementée, elle n'est pas conforme à l'invention. La composition 1.3 ne contient pas d'activateur aminé de vulcanisation,elle n'est pas conforme à l'invention. Les compositions 1.4 et 1.5 sont formulées avec des associations d'accélérateurs et d'un activateur aminé de vulcanisation (MBTS/ZBEC/DPG ou MBTS/TBZTD/Condensat BA), elles sont conformes à l'invention. - 15 - Les caractéristiques rhéométriques des compositions 1.1 à 1.5 à 110 C sont données dans le tableau 2. Tableau 2 Composition 1.1 1.2 1.3 1.4 1.5 ts(0.2)( min) 8.7 3,5 1.2. 6.2 2,9 t99 (min) 35 31 78 28 24 CRI (min - ") 3,8 3,64 1,3 4,59 4,74 couple rhéométnrique à 50 minutes 16 13,9 12,5 14.7 14,5 (dN.m) Les compositions 1.1, 1.2, 1.4 et 1. 5 permettent d'obtenir des cuissons à 110 C rapides avec un rendement de vulcanisation élevé. La composition 1.3 cuit très lentement et atteint un rendement de vulcanisation beaucoup plus faible. On constate que, par rapport aux systèmes 1.1 ou 1.2, l'utilisation des associations MBTS/ZBEC/DPG et MBTS/TBZTD/Condensat BA conduit à une diminution du temps de cuisson (t99) et à une augmentation de la vitesse (CRI). Les compositions 1.4 et 1.5 conformes à l'invention permettent donc des cuissons plus rapides que les compositions connues (compositions 1.1, 1.2 et 1.3). Comme indiqué précédemment dans le paragraphe 2 du chapitre II, la stabilité des compositions de caoutchouc à cru est appréciée par l'évolution de la plasticité Mooney - 16 - (delta Mooney) après un vieillissement effectué par stockage à 40 C pendant une durée de 21 jours. Les résultats sont regroupés dans le tableau 3. Tableau 3 Composition 1. 1 1. 2 1. 3 1 4 1. 5 ML(1+4) initial 40,3 48, 5 48 45 42,5 ML(1+4) après stockage 53,5 80 52 8 49,3 49 delta Mooney 13,2 32 4,8 4,3 6,5 L'évolution de la plasticité (delta Mooney) des compositions 1.1 et 1.2 non conformes à l'invention est très importante, surtout dans le cas de la composition 1.2. La stabilité à cru est très nettement améliorée avec les compositions 1.4 et 1.5 conformes à l'invention. La stabilité de la composition 1.3 non conforme à l'invention est elle aussi très bonne. Néanmoins, comme précisé précédemment au sujet du tableau 2, le système de vulcanisation de cette composition n'est pas suffisamment réactif pour conférer à la composition une cinétique de cuisson rapide à 110 C. - 17 - Exemple 2 Cet exemple permet de montrer l'influence des taux relatifs des composés b) et c) de l'invention, le composé b) étant le MBTS et le composé c) étant le TBZTD ou le ZBEC. Au mélange de base de l'exemple 1 on ajoute du soufre insoluble, des accélérateurs et des activateurs, conformément au tableau 4. Le soufre insoluble utilisé est celui décrit dans l'exemple 1. On obtient ainsi six compositions référencées 2.1 à 2.6. Tableau 4 Composition 2.1 2 2.2 2.3 2.4 2.5 2.6 MBTS 0, 32 1il 0,6 1.1 0,32 MET 0,6 MBT 06 ZDEC0. 5 TBZTD 0.5 1,28 ZBEC 1,44 0,56 0.5 DPG 0,11 0,33 0,33 0,33 Condensat BA 0.3 0,3 Soufre insoluble 3 3 3 3 2 75 2.75 La composition 2.1 contient du ZDEC, précurseur de diéthylnitrosamine, cancérigène et donc réglementée, elle n'est pas conforme à l'invention. Les compositions 2.2 à 2.6 conformes à l'invention sont formulées avec des associations MBTS/ZBEC/DPG ou MBTS/TBZTD/Condensat BA, en modifiant pour chacune de ces associations les taux de MBTS et de ZBEC ou de TBZTD. - 18 - Les caractéristiques rhéométriques à 1100C de ces compositions sont données dans le tableau 5. Tableau 5 Composition 2.1 1 2. 2 2. 31 2. 4 2.5 2.6 ts(O,2)(min) 3.5 6.2 11,6 15 2,9 8,5 t99(min) 31 28 39,2 44,8 24 25,5 CRI (min) 3,64 4,59 3,62 3,35 4,74 5,88 couple rhéométrique mesuré à 50 minutes 13,9 14,7 1,6 15 14,5 14,1 (dN.m) Les compositions 2.1 à 2.6 permettent d'obtenir des cuissons rapides à 1100C avec un rendement élevé. Les associations MBTS/ZBEC/DPG ou MBTS/TBZTD/Condensat BA, quels que soient les taux d'accélérateurs employés, permettent d'avoir des vitesses de cuisson (CRI) analogues à celle de la composition connue (composition 2.1), voire plus rapides. L'évolution de la plasticité Mooney à 1000C des compositions 2.1 à 2.6 est donnée dans le tableau 6. - 19 - Tableau 6 Composition 2.1 22 23 24 2.5 2.6 ML(1+4) initial 48 45 42 42 42,5 38 ML(1+4) après stockage 80 49.3 46 45,1 49 47 delta Mooney 32 4,3 4 3.1 6,5 9 L'évolution de la plasticité de la composition 2.1 non conforme à l'invention est très importante. La stabilité à cru des compositions 2.2 à 2.6 conformes à l'invention est nettement meilleure que celle de la composition 2.1. Exemple 3 Cet exemple permet de montrer l'influence du choix du composé b) (MBT ou MBTS), lorsque le composé c) est fixé (ZBEC). Au mélange de base de l'exemple 1 on ajoute du soufre insoluble, des accélérateurs et des activateurs, conformément au tableau 7. Le soufre insoluble utilisé est celui décrit dans l'exemple 1. On obtient ainsi quatre compositions conformes à l'invention, référencées 3.1 à 3.4, qui sont formulées à partir d'une association employant un dérivé soufré du benzothiazole (MBT ou MBTS) comme composé b), du ZBEC comme composé c) et la DPG comme composé d). - 20 - Tableau 7 Composition 3.1 3.2 3.3 3.4 MBT 0,32 0,6 MBTS 0,32 0,6 ZBEC 1,44 1,44 0,5 0,5 DPG 0,22 0,33 0,15 0,33 Soufre insoluble 3 3 3 3 Les caractéristiques rhéométriques de ces quatre compositions mesurées à 1100C sont données dans le tableau 8. Tableau 8 Composition 3.1 3.2 3.3 3.4 ts(0,2)(min) 4,5 6,2 5. 8 15 t99 (min) 26 28 34 44,8 CRI (min') 4,65 4,59 3,54 3,35 couple rheGéometrique mesuré à 50 minutes 14 14,7 14.3 15 (dN.m) Les compositions 3.1 à 3.4 conformes à l'invention permettent d'obtenir des cinétiques de cuisson à 110 C rapides avec parallèlement un rendement de vulcanisation élevé. Le tableau 9 donne l'évolution de la plasticité Mooney à oc. - 21 - Tableau 9 Composition 3. 1 3. 2 3.3 3.4 ML(1+4) initial 42 45 42 42 ML(1+4) après stockage 45.1 49,3 46 45,1 delta Mooney 3,1 4,3 4 3,1 Dans tous les cas, la stabilité à cru des compositions est excellente. Exemple 4 Le but de cet exemple est de montrer l'influence du choix du composé d) activateur de vulcanisation aminé. Au mélange de base de l'exemple 1 on ajoute du soufre insoluble, des accélérateurs et des activateurs, conformément au tableau 10. Le soufre insoluble employé est le même que pour l'exemple 1. On obtient ainsi quatre compositions conformes à l'invention, référencées 4.1 à 4.4, qui sont formulées à partir d'une association MBTS/ZBEC avec un activateur aminé de nature chimique différente: amine, guanidine, condensat aldéhyde- amine, sel d'ammonium quaternaire. - 22 - Tableau 10 Composition 4. 1 4.2 4. 3 4 4 MBTS 0,32 032 032 032 ZBEC 1.44 1.44 1,44 1,44 DPG 0,33 Condensat BA 0 15 Aliquat 336 0,15 Cyctohexylamine 0. 3 Soufre insoluble 3 3 3 3 Les caractéristiques rhéométriques de ces compositions à C sont données dans le tableau 11. Tableau 11 Composition 4.1 4 2 4.3 4.4 ts(0.2)(min) 6,2 2.6 4.7 2,7 t99 (min) 28 24.6 32,7 18.6 CRI (min-) 4,59 4,54 3,57 6,29 couple rheometrique mesuré à 50 minutes 147 132 148 138 (dN.m) _ Quelque soit l'activateur de vulcanisation aminé employé, les systèmes MBTS/ZBEC confèrent aux compositions des cinétiques - 23 - de cuisson à 110 C rapides avec un rendement de vulcanisation élevé. Le tableau 12 montre l'évolution de la plasticité Mooney à C. Tableau 12 Composition 4. 1 4.2 4. 3 4.4 ML(1+4) initial 45 43,5 38 36,5 ML(1+4) après stockage 49 3 48,5 44 40,2 delta Mooney 4,3 5 6 37 Indépendamment de la nature du composé d) choisi, les compositions 4.1 à 4.4 conformes à l'invention présentent une très bonne stabilité à cru. Exemple 5 On étudie dans cet exemple des compositions ayant, par rapport aux exemples précédents, des quantités différentes de noir de carbone et d'huile. On prépare un mélange de base ayant la constitution suivante: - 24 - caoutchouc naturel: 100 noir de carbone: 30 huile: 23 oxyde de zinc: 5 acide stéarique: 1 anti-oxydant (*): 2 (*) N-l, 3 diméthyl-Nphényl-paraphénylènediamine A ce mélange de base on ajoute du soufre insoluble, des accélérateurs et des activateurs, conformément au tableau 13. Le soufre insoluble employé est le même que pour l'exemple 1. On obtient ainsi quatre compositions référencées 5.1 à 5.4. Tableau 13 Composition 5 i 5[ 2 5 3 5.4 _ 5.35.4 *MBT 0,6 0,6 0,6 MBTS 0,32 ZDEC 0,5 ZBEC 135 0,5 1,44 DPG 022 0,22 0,33 Soufre insoluble 3,5 3,5 3,5 3.5 La composition 5.1 contient du ZDEC, précurseur de diéthylnitrosamine, cancérigène et donc réglementée, elle n'est pas conforme à l'invention. - 25 - La composition 5.2 ne contient pas d'activateur de vulcanisation aminé d), elle n'est pas conforme à l'invention. Les compositions 5.3 et 5.4 sont formulées avec des associations d'accélérateurs et d'un activateur de vulcanisation (MBT/ZBEC/DPG ou MBTS/ZBEC/DPG), elles sont conformes à l'invention. Le tableau 14 donne les caractéristiques rhéométriques à C de ces compositions. Tableau 14 Composition 5.1 5.2 5.3 5.4 ts(0,2)(min) 2,3 2,5 0,7 4,8 t99 (min) 24,6 46 27,5 21 CRI (min') 4.48 2,3 3, 73 6,17 couple rhéométnque mesuré à 50 minutes 9,3 8,2 8,5 8,5 (dN. m) La composition 5.2 cuit très lentement. Les compositions 5.1, 5.3 et 5.4 permettent d'obtenir des cuissons à 110 C rapides et un rendement de vulcanisation élevé. Le tableau 15 donne l'évolution de la plasticité Mooney à PC. - 26 - Tableau 15 Composrtion 5. 1 5.2 5.3 5.4 ML(1+4) initial 27 24,3 25,2 25 ML(1+4) après stockage 64 25,5 28 27 deta Mooney 37 1,2 2.8 2 L'évolution de la plasticité de la composition 5.1 est très importante. La stabilité à cru est en revanche très nettement améliorée avec les compositions 5.3 et 5.4 conformes à l'invention. La stabilité de la composition 5.2 non conforme à l'invention est, elle aussi, très bonne. Cependant, comme précédemment indiqué au sujet du tableau 14, son système de vulcanisation n'est pas suffisamment réactif pour conférer à la composition une cinétique de cuisson rapide à 110 C. Exemple 6 Le but de cet exemple est de montrer que l'invention s'applique à des compositions qui comportent un autre élastomère que le caoutchouc naturel. On prépare un mélange de base ayant la constitution suivante: - 27 - SBR (*): 100 noir de carbone: 47 huile: 15 oxyde de zinc: 5 acide stéarique: 1 anti-oxydant (**): 2 (*) SBR; copolymère styrène/butadiène comprenant 25 % de motifs styrène (**) N-1,3 diméthyl-N-phényl- paraphénylènediamine A cemélange de base on ajoute du soufre insoluble, des accélérateurs et des activateurs, conformément au tableau 16. Le soufre insoluble utilisé est le même que dans l'exemple 1. On obtient ainsi trois compositions référencées 6.1 à 6.3. Tableau 16 Composition 6. 1 6.2 6.3 MBT 0,6 MBTS1,1 0,32 ZDEC TBZTD 0,5 ZBEC 1,35 1,44 DPG 0,33 Condensat BA 0,3 Soufre insoluble 3 2.75 3 La composition 6. 1 ne contient pas d'activateur de vulcanisation aminé, elle n'est pas conforme à l'invention. Les compositions 6.2 et 6.3 sont formulées avec des associations MBTS/TBZTD/condensat BA ou MBTS/ZBEC/DPG, elles sont conformes à l'invention. Le tableau 17 donne les caractéristiques rhéométriques à C de ces compositions. - 28 - Tableau 17 Composition 6.1 6.2 6. 3 ts(0,2)(min) 19,9 2,5 6.5 t99 (min) 82 30,3 30 CRI (min-) 1,61 3,6 4, couple rhéométnrique mesuré à 50 minutes 8.6 14,.9 13,2 (dN.m) La composition 6.1 cuit très lentement, et atteint un rendement de vulcanisation faible. Les compositions 6.2 et 6.3 donnent des cinétiques de cuisson à 110 C rapides avec un rendement de vulcanisation élevé. Le tableau 18 donne l'évolution de la plasticité Mooney à oC. - 29 - Tableau 18 Composition 6. 1 6.2 6.3 ML(1+4) initial 58,5 60 57 3 ML(1+ 4) après stockage 60 9 64 60 delta Mooney 2 4 4 2,7 La stabilité à cru des trois compositions est excellente. Exemple 7 Le but de cet exemple est de montrer l'application de l'invention au rechapage d'une enveloppe de pneumatique. On formule la composition suivante: - 30 - caoutchouc naturel 100 noir de carbone 47 huile 15 oxyde de zinc 5 acide stéarique 1 résine tackifiante (*) 3 anti-oxydant (**) 2 soufre insoluble (***) 3 MBT 0,6 ZBEC 0,5 DPG 0,15 (*) Korésine (résine alkyl-phénol-acétylène) (**) N-1,3 diméthyl-N-phényl-paraphénylènediamine (***) le soufre insoluble utilisé est celui décrit dans l'exemple 1 Cette composition conforme à l'invention est utilisée comme gomme de liaison dans le procédé de rechapage par vulcanisation froide, ce procédé étant également appelé rechapage par bande prémoulée. Dans ce procédé, une enveloppe de pneumatique pour poids lourd de dimension 315/80 R 22,5, en fin de première vie, est déchapée. La carcasse est nettoyée et brossée. Une bande de 1 mmin d'épaisseur de gomme de liaison crue, réalisée avec la composition précédente, est alors appliquée sur la carcasse. On pose enfin la bande de roulement de remplacement, précuite et prémoulée, sur la carcasse ainsi préparée. L'enveloppe rechapée est introduite dans une étuve à 110 C, pressurisée à 5 bars, pendant 2 heures. A l'issue de cette cuisson, la bande de roulement adhère aussi parfaitement à la carcasse que dans le cas d'une enveloppe neuve. - 31 - Les exemples précédents montrent que l'invention permet d'obtenir, en même temps, les avantages suivants: - on utilise des composés non cancérigènes ou non précurseurs de produits cancérigènes; ils ne sont donc pas réglementés; - on obtient une cuisson rapide à basse température, inférieure à 140 C, avec un rendement de vulcanisation excellent; - la stabilité à cru des compositions lors du stockage est excellente; - cette bonne stabilité à cru permet de stocker ensemble les composants du système de vulcanisation. De préférence la composition conforme à l'invention présente au moins une des caractéristiques suivantes: - elle contient du caoutchouc naturel ou un mélange de caoutchouc naturel et d'au moins un autre caoutchouc choisi dans le groupe constitué par le polyisoprène, le polybutadiène, les copolymères styrène-butadiène, styrène-isoprène, butadiène-isoprène et les terpolymères styrène-butadiène-isoprene; - elle contient au moins un additif choisi dans le groupe constitué par les noirs de carbone, les huiles d'extension, les agents tackifiants; - 32 - - pour 100 parties en poids du caoutchouc ou de l'ensemble des caoutchoucs, le taux de soufre est compris entre 0,5 et 5 parties en poids, et avantageusement entre 1 et 3 parties en poids, le taux du composé b), ou de l'ensemble des composés b), est compris entre 0,1 et 3 parties en poids, et avantageusement entre 0,2 et 2 parties en poids, le taux du composé c), ou de l'ensemble des composés c), est compris entre 0,2 et 3 parties en poids, et avantageusement entre 0,4 et 2 parties en poids, le taux du composé d), ou de l'ensemble des composés d), est compris entre 0,05 et 1 partie en poids, et avantageusement entre 0,1 et 0,5 partie en poids. De préférence, le procédé conforme à l'invention consiste à vulcaniser la composition conforme à l'invention à une température comprise entre 95 C et 115 C. Dans l'exemple 7 précédent, le procédé conforme à l'invention a été mis en oeuvre pour rechaper une enveloppe de pneumatique usagée, mais le procédé conforme à l'invention peut aussi être mis en oeuvre pour fabriquer des enveloppes de pneumatiques neuves, par exemple pour coller une bande de roulement précuite sur une carcasse précuite, ou pour réparer des enveloppes de pneumatiques, par exemple pour boucher des trous, notamment dans les flancs ou dans la bande de roulement ou dans d'autres parties de ces enveloppes. D'autre part, l'invention peut être mise en oeuvre à la fois pour réparer et pour rechaper une même enveloppe de pneumatique usagée. Dans ces modes de réalisation, la composition conforme à l'invention vulcanise au contact de caoutchoucs qui peuvent être soit totalement prévulcanisés, soit partiellement - 33 - prévulcanisés, la vulcanisation totale de ces caoutchoucs se produisant alors soit lors de la vulcanisation de la composition conforme à l'invention, soit ultérieurement. La nature des caoutchoucs au contact desquels vulcanise la composition conforme à l'invention dans les applications précitées peut être quelconque, ces caoutchoucs, qui vulcanisent au soufre ou avec d'autres systèmes de vulcanisation, pouvant être par exemple, mais non nécessairement, un ou plusieurs caoutchoucs choisis dans le groupe formé par le caoutchouc naturel, le polyisoprène, le polybutadiène, les copolymères styrène-butadiène, styrène- isoprène, butadiène-isoprene, et les terpolymères styrène- butadiène-isoprène. Bien entendu, l'invention n'est pas limitée aux exemples de réalisation précitée. - 34 - Revendications 1. Composition dépourvue de précurseur d'au moins une nitrosamine cancérigène et comportant au moins un caoutchouc choisi dans le groupe constitué par le caoutchouc naturel, le polyisoprène, le polybutadiène, les copolymères styrène- butadiène, styrène-isoprène, butadiène-isoprène et les terpolymères styrène-butadiène-isoprène, et susceptible de vulcaniser à une température comprise entre 95 C et 140 C, caractérisée en ce qu'elle comporte comme système de vulcanisation: a) du soufre; b) au moins un composé accélérateur choisi dans le groupe constitué par le disulfure de benzothiazyle et le mercaptobenzothiazole; c) au moins un composé ultraaccélérateur choisi dans le groupe formé par le disulfure de tétrabenzylthiurame et le dibenzyldithiocarbamate de zinc; d) au moins un activateur aminé de vulcanisation choisi dans le groupe formé par les amines, les guanidines, les condensats d'aldéhydes et d'amines, les sels d'ammonium quaternaire. 2. Composition selon la revendication 1, caractérisée en ce qu'elle contient du caoutchouc naturel ou un mélange de caoutchouc naturel et d'au moins un autre caoutchouc choisi dans le groupe constitué par le polyisoprène, le polybutadiène, les copolymères styrène-butadiène, styrène- isoprène, butadiène-isoprène et les terpolymères styrène- butadiène-isoprène. - 35 - 3. Composition selon l'une quelconque des revendications 1 ou 2, caractérisée en ce qu'elle contient au moins un additif choisi dans le groupe constitué par les noirs de carbone, les huiles d'extension, les agents tackifiants. 4. Composition selon l'une quelconque des revendications 1 à 3, caractérisée en ce que, pour 100 parties en poids du caoutchouc ou de l'ensemble des caoutchoucs, le taux de soufre est compris entre 0,5 et 5 parties en poids. 5. Composition selon la revendication 4, caractérisée en ce que, pour 100 parties en poids du caoutchouc ou de l'ensemble des caoutchoucs, le taux de soufre est compris entre 1 et 3 parties en poids. 6. Composition selon l'une quelconque des revendications 1 à , caractérisée en ce que, pour 100 parties en poids du caoutchouc ou de l'ensemble des caoutchoucs, le taux du composé b), ou de l'ensemble des composés b), est compris entre 0,1 et 3 parties en poids. 7. Composition selon la revendication 6, caractérisée en ce que, pour 100 parties en poids du caoutchouc ou de l'ensemble des caoutchoucs, le taux du composé b), ou de l'ensemble des composés b), est compris entre 0,2 et 2 parties en poids. 8. Composition selon l'une quelconque des revendications 1 à 7, caractérisée en ce que, pour 100 parties en poids du caoutchouc ou de l'ensemble des caoutchoucs, le taux du composé c), ou de l'ensemble des composés c), est compris entre 0,2 et 3 parties en poids. - 36 - 9. Composition selon la revendication 8, caractérisée en ce que, pour 100 parties en poids du caoutchouc ou de l'ensemble des caoutchoucs, le taux du composé c), ou de l'ensemble des composés c), est compris entre 0,4 et 2 parties en poids. 10. Composition selon l'une quelconque des revendications 1 à 9, caractérisée en ce que, pour 100 parties en poids du caoutchouc ou de l'ensemble des caoutchoucs, le taux du composé d), ou de l'ensemble des composés d), est compris entre 0,05 et 1 partie en poids. 11. Composition selon la revendication 10, caractérisée en ce que, pour 100 parties en poids du caoutchouc ou de l'ensemble des caoutchoucs, le taux du composé d), ou de l'ensemble des composés d), est compris entre 0,1 et 0,5 partie en poids. 12. Composition selon l'une quelconque des revendications 1 à 11, caractérisée en ce qu'elle comporte de la diphénylguanidine comme composé d). 13. Procédé consistant à vulcaniser une composition conforme à l'une quelconque des revendications 1 à 12 à une température comprise entre 95 C et 140 C. 14. Procédé selon la revendication 13, caractérisé en ce que la vulcanisation est effectuée à une température comprise entre 95 C et 115 C. 15. Procédé selon l'une quelconque des revendications 13 ou 14, caractérisé en ce qu'il est mis en oeuvre pour relier deux pièces en caoutchouc prévulcanisées, la composition servant de gomme de liaison entre ces pièces. - 37 - 16. Procédé selon la revendications 15, caractérisé en ce qu'il est mis en oeuvre pour fabriquer une enveloppe de pneumatique neuve. 17. Procédé selon la revendications 15, caractérisé en ce qu'il est mis en oeuvre pour réparer et/ou rechaper une enveloppe de pneumatique usagée.